REVENDICATIONS i Materiau composite obtenu a partir d un premier mélange a base de polyisocyanate, d'un second mélange comprenant au moins un monomère éthyléniquement insaturé, au moins une polyamine polyoxyalkylène et un polymère éthyléniquement insaturé. et d'un catalyseur de réticulation, caracterlse en ce que: - le premier mélange comprend au moins un polyisocw7anate et au moins un catalyseur de réaction des fonctions isocyanates avec le polymère éthylêniquement insaturé du second mélange. et en ce que - le second mélange comprend, pour 100 parties en poids:: de 25 à 50 parties en poids d'au moins un monomère éthylénique ment insaturé, , de 50 à 75 parties en poids d'une résine polyester insaturée aminee qui est le produit de la réaction entre (a) un prépolymêre polyester polyol insaturé et (b) une amine polyoxyalkyléne, le rapport en poids (a) / (b) étant au moins égal à 0,8, et , jusqu'à 4 parties en poids d'au moins un catalyseur de réticulation. 2. Materiau composite selon la revendication 1, caractérisé en ce que l'amine polyoxyalkyléne est choisie parmi les monoamines ayant un poids moléculaire compris entre 80 et 2 100 et les polyamines ayant un poids moléculaire compris entre 200 et 6 000. 3. Materiau composite selon l'une des revendications 1 et 2, caractérise en ce que l'amine polyoxyalkylène est choisie parmi les composés de formule (g) R-[OCH2-CHR']p-[OCH2-CH(CH3)]q-CH2-CH(CH3)-NH2, dans laquelle R est choisi parmi l'atome d'hydrogene et les groupes alkyles possédant de 1 à 10 atomes de carbone, R' est un groupe alkyle possédant de 1 à 10 atomes de carbone, p et q sont des nombres compris entre 0 et n. 4. Matériau composite selon l'une des revendications 1 et 2, caractérisé en ce que l'amine polyoxyalkylène est choisie parmi les composes de formule: (c) H2N-CHX-CH2-[OCH2-CHX]n-NH2 ; (d) H2N-CHX-CH2-[OCH2-CHY]a-[OCH2-CH2]b-[OCH2-CHY]c-NH2 ; (e) H2N-CO-NH-CHX-CH2-[OCH2-CHX]n-NH-CO-NH2 ,et f) dans lesquelles X est choisi parmi l'atome d'hydrogène et les groupes aikyles possédant de 1 à 18 atomes de carbone, A et Y sont choisis parmi les groupes allyles possédant de 1 à 10 atomes de carbone, n est un nombre compris entre 2 et 70, b est un nombre compris entre 8 et 90, a et c sont des nombres tels que leur somme soit comprise entre 1 et 4, x, y et z sont des nombres compris entre 2 et 40. 5. Matériau composite selon l'une des revendications 1 à 4, caractérisé en ce que le second melange comprend en outre au moins un accélérateur de réticulation. 6. Matériau composite selon l'une des revendications 1 à 5, caractérisé en ce que le second mélange comprend en outre au moins une charge pulvérulente. 7. Matériau composite selon l'une des revendications 1 à 6, caractérisé en ce que le second mélange comprend en outre au moins une charge renforçante fibreuse. 8. Materiau composite selon l'une des revendications 1 à 7, caractérisé en ce que le prépolymère (a) et l'amine polyoxyalkylène (b) sont utilisés dans un rapport en poids (a) / (b) ne dépassant pas 50. 9. Procédé d'obtention d'un matériau composite selon la revendication 1, caractérisé en ce qu'on met le premier melange en présence du second mélange à une température comprise de préférence entre 20 et 50 "C puis on porte le mélange résultant à une température comprise entre 30 et 150 "C et pendant une durée suffisante de manière à provoquer la reticulation par le monomère ethyléniquement insaturé. 10. Composition pour la fabrication de matériaux composites comprenant, pour 100 parties en poids: de 25 à 50 parties en poids d'au moins un monomère éthylénique ment insature, de 50 à 75 parties en poids d'une résine polyester insaturée aminée qui est le produit de la réaction entre (a) un pré polymère polyester polyol insaturé et (b) une amine polyoxyalkylène, le rapport en poids tai/(bi étant au moins égal à 0,8 , et . jusqu' 4 parties en poids d'au moins un catalyseur de réticulation. Il Résine polyester insaturée aminée obtenue par réaction entre (a) un prépolymère polyester polyol insaturé et (b) une amine polyoxyalkylène, le rapport en poids (a) / (b) etant au moins égal a' 0,8. 12. Articles moulés obtenus par préparation d'un matériau composite selon la revendication 1 dans un moule, caractérisés par une température de distorsion à la chaleur au moins égale à 65 C, par un module en flexion au moins égal à 2000 MPa et par une resistance au chaoc Charpy non entaillé au moins égal a 45 KJ/m2.